(57)【要約】【課題】電気めっき添加剤での使用に適したカルボキシスルホナート化合物及びその製造方法を提供する。【解決手段】カルボキシスルホナート化合物は、式（Ａ）の構造を有し、2017031145.tif 000028  式中、Ｍ１は、水素又はアルカリ金属であり、Ｍ２は、水素、アルキル、又はアルカリ金属であり、Ｙが、水素、アルキル、カルボキシル、カルボキシル塩、アルキルカルボキシル、又はアルキルカルボキシル塩であり、ｎは、１から１０までの整数であり、ｍは、１から１０までの整数である。本カルボキシスルホナート化合物の構造にあるカルボキシル酸基及びスルホン酸基は、金属イオンに対して優れたキレート能を示す。【選択図】なし【特許請求の範囲】
【請求項１】
式（Ａ）のカルボキシスルホナート化合物。
【化１】
2017031145.tif 000025
（式中、
Ｍ１は、水素又はアルカリ金属であり、
Ｍ２は、水素、アルキル、又はアルカリ金属であり、
Ｙは、独立して水素、アルキル、カルボキシル、カルボキシル塩、アルキルカルボキシル、又はアルキルカルボキシル塩であり、
ｎは、１から１０までの整数であり、
ｍは、１から１０までの整数である。）
【請求項２】
Ｙが、式（Ｂ）であり、
【化２】
2017031145.tif 000026
式中、Ｍ３が、水素、アルキル、又はアルカリ金属である、請求項１に記載のカルボキシスルホナート化合物。
【請求項３】
前記アルカリ金属が、リチウム、ナトリウム、又はカリウムである、請求項１に記載のカルボキシスルホナート化合物。
【請求項４】
前記アルキルが、Ｃ１〜Ｃ３アルキルである、請求項１に記載のカルボキシスルホナート化合物。
【請求項５】
Ｍ２及びＭ３の少なくとも１つがアルカリ金属である、請求項２に記載のカルボキシスルホナート化合物。
【請求項６】
Ｍ１がアルカリ金属であり、Ｍ２及びＭ３が両方とも水素であり、ｎが３であり、ｍが１である、請求項２に記載のカルボキシスルホナート化合物。
【請求項７】
Ｍ１がアルカリ金属であり、Ｍ２及びＭ３が両方ともアルキルであり、ｎが３であり、ｍが１である、請求項２に記載のカルボキシスルホナート化合物。
【請求項８】
Ｍ１がアルカリ金属であり、Ｍ２及びＭ３の一方がアルキルであり、他方がアルカリ金属であり、ｎが３であり、ｍが１である、請求項２に記載のカルボキシスルホナート化合物。
【請求項９】
前記化合物が、式（Ｃ）の化合物であり、
【化３】
2017031145.tif 000027
式中、
Ｍ１が、水素又はアルカリ金属であり、
Ｍ２が、水素、アルキル、又はアルカリ金属であり、
Ｙ１及びＹ２が、独立して水素、アルキル、カルボキシル、カルボキシル塩、アルキルカルボキシル、又はアルキルカルボキシル塩であり、
ｎが、１から１０までの整数である、請求項１に記載のカルボキシスルホナート化合物。
【請求項１０】
Ｍ１がアルカリ金属であり、Ｍ２が水素であり、ｎが３であり、Ｙ１が水素であり、Ｙ２が水素又はアルキルである、請求項９に記載のカルボキシスルホナート化合物。
【請求項１１】
電気めっき用の艶出剤として使用される、請求項９に記載のカルボキシスルホナート化合物。
【請求項１２】
電気めっき添加剤であって、
請求項１〜１１のいずれか一項に記載のカルボキシスルホナート化合物、及び
溶媒を含み、
前記カルボキシスルホナート化合物の重量パーセントが、２７±３℃の温度にて前記電気めっき添加剤の全重量の０．０１〜５０重量パーセントである電気めっき添加剤。
【請求項１３】
前記溶媒が水である、請求項１２に記載の電気めっき添加剤。
【請求項１４】
前記電気めっきが、無鉛めっき、銅めっき、錫めっき、ニッケルめっき、又はそれらの組み合わせである、請求項１２に記載の電気めっき添加剤。
【発明の詳細な説明】
【技術分野】
【０００１】
本発明は、電気めっき添加剤に関する。特に、本発明は、無鉛めっき、銅めっき、錫めっき、ニッケルめっき等の電気めっきプロセス用の添加剤に関する。
【背景技術】
【０００２】
電気めっきは、近代産業において一般的な製造プロセスである。工業技術の改良、および製品外観の美しさに対する消費者要求の高まりを受けて、当技術分野では、より滑らかでより光沢のある電気めっき金属層を得るために、幾つかのある金属塩、金属酸化物、芳香族化合物、及び／又は複素環式化合物（いわゆる電気めっき添加剤）を添加することが非常に一般的に行われている。
【０００３】
スルホコハク酸ナトリウム塩（ＳＳＳＡ）および３−メルカプト−１−プロパンスルホン酸ナトリウム（ＭＰＳ）は、当技術分野における従来の電気めっき添加剤のうちの２つである。しかしながら、スルホコハク酸ナトリウム塩の生成中には、二酸化硫黄ガスが生成され易く、それにより、作業環境のリスク及び汚染の懸念が増加する。また、３−メルカプト−１−プロパンスルホン酸ナトリウムは、構造中に不安定なチオール結合を含んでおり、反復使用の場合には、その特性が変更され易いため、理想的な添加剤ではない。
【０００４】
したがって、電気めっき添加剤には、最近の産業における電気めっきプロセスの美しさに対する要求を満たすために、より多くの選択肢が必要とされている。
【発明の概要】
【発明が解決しようとする課題】
【０００５】
上述の状況に鑑み、本発明の目的の１つは、新規化合物およびその製造方法を提供することである。本化合物の調製は、単純であり、有毒ガスを生じさせないであろう。本化合物は、電気めっき溶液に添加して、電気めっきの品質を向上させることができる。
【０００６】
本発明の別の目的は、電気めっき添加剤を提供することである。この電気めっき添加剤は、安定性を有し、反復使用しても変化し難いであろう。
【課題を解決するための手段】
【０００７】
前述の目的を達成するために、本発明は、式（Ａ）のカルボキシスルホナート化合物を提供する。
【０００８】
【化１】
2017031145.tif 000002
【０００９】
（式中、Ｍ１は、水素又はアルカリ金属であり、Ｍ２は、水素、アルキル、又はアルカリ金属であり、Ｙは、独立して水素、アルキル、カルボキシル、カルボキシル塩、アルキルカルボキシル、又はアルキルカルボキシル塩であり、ｎは、１から１０までの整数であり、ｍは、１から１０までの整数である。）
好ましくは、Ｙは、式（Ｂ）であり、
【００１０】
【化２】
2017031145.tif 000003
【００１１】
式中、Ｍ３は、水素、アルキル、又はアルカリ金属である。
好ましくは、上記アルカリ金属は、リチウム、ナトリウム、又はカリウムである。
好ましくは、上記アルキルは、Ｃ１〜Ｃ３アルキルである。
【００１２】
好ましくは、Ｍ２及びＭ３の少なくとも１つは、アルカリ金属である。
好ましくは、Ｍ１はアルカリ金属であり、Ｍ２及びＭ３は両方とも水素であり、ｎは３であり、ｍは１である。
【００１３】
好ましくは、Ｍ１はアルカリ金属であり、Ｍ２及びＭ３は両方ともアルキルであり、ｎは３であり、ｍは１である。
好ましくは、Ｍ１はアルカリ金属であり、Ｍ２及びＭ３の一方はアルキルであり、他方は、アルカリ金属であり、ｎは３であり、ｍは１である。
【００１４】
好ましくは、上記カルボキシスルホナート化合物は、式（Ｃ）であり、
【００１５】
【化３】
2017031145.tif 000004
【００１６】
式中、Ｍ１は、水素又はアルカリ金属であり、Ｍ２は、水素、アルキル、又はアルカリ金属であり、Ｙ１及びＹ２は、独立して水素、アルキル、カルボキシル、カルボキシル塩、アルキルカルボキシル、又はアルキルカルボキシル塩であり、ｎは、１から１０までの整数である。
【００１７】
好ましくは、Ｍ１はアルカリ金属であり、Ｍ２は水素であり、ｎは３であり、Ｙ１は水素であり、Ｙ２は、水素又はアルキルである。
好ましくは、上記カルボキシスルホナート化合物は、電気めっき用の艶出剤として使用される。
【００１８】
また、本発明は、電気めっき添加剤であって、上記カルボキシスルホナート化合物及び溶媒を含み、上記カルボキシスルホナート化合物の重量パーセントは、２７±３℃の温度にて上記電気めっき添加剤の全重量の０．０１〜５０重量パーセントである添加剤を提供する。
【００１９】
好ましくは、上記溶媒は水である。
好ましくは、上記電気めっきは、無鉛めっき、銅めっき、錫めっき、ニッケルめっき、又はそれらの組み合わせである。
【００２０】
本発明は、カルボキシスルホナート化合物の製造方法であって、上記カルボキシスルホナート化合物が、式（Ａ）の化合物であり、
【００２１】
【化４】
2017031145.tif 000005
【００２２】
式中、Ｍ１が、水素又はアルカリ金属であり、Ｍ２が、水素、アルキル、又はアルカリ金属であり、Ｙが、独立して水素、アルキル、カルボキシル、カルボキシル塩、アルキルカルボキシル、又はアルキルカルボキシル塩であり、ｎが、１から１０までの整数であり、ｍが、１から１０までの整数であり、
上記方法が、式（Ｄ）の化合物を式（Ｅ）の化合物と反応させることを含み、上記式（Ｄ）の化合物が、
【００２３】
【化５】
2017031145.tif 000006
【００２４】
の構造を含み、式中、Ｍ１が水素であり、ｎが１から１０までの整数であり、
上記式（Ｅ）の化合物が、
【００２５】
【化６】
2017031145.tif 000007
【００２６】
の構造を含み、Ｒ１が水素又はアルキルであり、Ｒ２が、水素、アルキル、アルケニル、アルキルアルケニル、アルケニルカルボキシル、アルケニルエステルであり、又はＲ２が、アルキルカルボキシルであり、上記カルボキシルが、上記Ｒ１と環を形成する製造方法を更に提供する。
【００２７】
好ましくは、上記式（Ｅ）の化合物は、無水マレイン酸、マレイン酸、マレイン酸ジアルキル、アクリル酸、又はメタクリル酸である。
好ましくは、上記式（Ａ）の化合物は、上述の段落に示されるようなカルボキシスルホナート化合物である。
【００２８】
好ましくは、上記式（Ａ）の化合物のＭ２がアルカリ金属である場合、上記方法は、上記式（Ｄ）の化合物と上記式（Ｅ）の化合物との反応から得られる生成物を、アルカリ金属水酸化物と反応させることを更に含む。
【００２９】
好ましくは、上記式（Ｄ）の化合物と上記式（Ｅ）の化合物との反応は、２０〜６０℃の温度で実施される。
好ましくは、上記方法は、精製ステップ、すなわち、上記式（Ｄ）の化合物と上記式（Ｅ）の化合物との反応から得られる生成物を陰イオン交換樹脂に適用して、上記式（Ａ）の化合物を含む溶出液を得るステップを更に含む。好ましくは、上記陰イオン交換樹脂は、強塩基性陰イオン交換樹脂、弱塩基性陰イオン交換樹脂、又はそれらの組み合わせを含む。
【００３０】
好ましくは、上記方法は、結晶化ステップ、すなわち、上記溶出液をアルコール溶液中で結晶化させて、固体形態の上記式（Ａ）の化合物を得るステップを更に含む。
要約すると、本発明は、新規化合物、及び上記新規化合物の製造方法を提供する。本発明の化合物は、電気めっき添加剤として使用することができ、安定性及び安全な製造方法という利点を有し、したがって、当技術分野における電気めっきの要求を満たすための選択肢を提供する。
【図面の簡単な説明】
【００３１】
【図１】本発明の実験１で合成された化合物のＮＭＲ  Ｈ１スペクトルを示す図である。
【図２】本発明の実験１で合成された化合物のＩＲスペクトルを示す図である。
【図３】本発明の実験２で合成された化合物のＮＭＲ  Ｈ１スペクトルを示す図である。
【図４】本発明の実験２で合成された化合物のＩＲスペクトルを示す図である。
【図５】本発明の実験３での光沢試験の結果を示す図である。
【図６】本発明の実験４での光沢試験の結果を示す図である。
【発明を実施するための形態】
【００３２】
本発明は、電気めっき添加剤として使用することができる新規化合物に関する。上記化合物は、２つのカルボキシル基及び１つのスルホン酸基を含み、それにより金属イオンに対する優れたキレート能を示すことができる。上記化合物の調製は、有毒ガスを生じさせないであろう。したがって、作業の安全性に関する懸念はより少なく、環境に対する有害効果はより低い。更に、本化合物は、安定構造を有するため、反復使用で変化し難いであろう。
【００３３】
本発明の第１の態様では、本化合物は、式（Ａ）の化合物であり、
【００３４】
【化７】
2017031145.tif 000008
【００３５】
式中、Ｍ１は、水素又はアルカリ金属であり、Ｍ２は、水素、アルキル、又はアルカリ金属であり、Ｙは、独立して水素、アルキル、カルボキシル、カルボキシル塩、アルキルカルボキシル、又はアルキルカルボキシル塩であり、ｎは、１から１０までの整数であり、ｍは、１から１０までの整数である。
【００３６】
別の実施形態では、Ｙは、式（Ｂ）であり、
【００３７】
【化８】
2017031145.tif 000009
【００３８】
式中、Ｍ３は、水素、アルキル、又はアルカリ金属である。
本発明の第２の態様では、本化合物は、式（Ｃ）の化合物であり、
【００３９】
【化９】
2017031145.tif 000010
【００４０】
Ｍ１は、水素又はアルカリ金属であり、Ｍ２は、水素、アルキル、又はアルカリ金属であり、Ｙ１及びＹ２は、独立して水素、アルキル、カルボキシル、カルボキシル塩、アルキルカルボキシル、又はアルキルカルボキシル塩であり、ｎは、１から１０までの整数である。
【００４１】
別の実施形態では、本化合物は、式（１）の化合物であり、
【００４２】
【化１０】
2017031145.tif 000011
【００４３】
式中、Ｍ１、Ｍ２、Ｍ３は、独立して水素、アルキル、又はアルカリ金属であり、ｎは、１から１０までの整数である。好ましい実施形態では、Ｍ１、Ｍ２、Ｍ３は、全て水素である。別の実施形態では、上記アルカリ金属は、リチウム、ナトリウム、又はカリウムである。
【００４４】
別の実施形態では、式（１）の化合物の幾つかの例は、以下の表１に列挙されている。
【００４５】
【表１】
2017031145.tif 000012
【００４６】
別の実施形態では、本化合物は、式（２）の化合物であり、
【００４７】
【化１１】
2017031145.tif 000013
【００４８】
式中、Ｍ１は、水素又はアルカリ金属であり、Ｍ２は、水素、アルキル、又はアルカリ金属であり、Ｙ２は、水素又はアルキルであり、ｎは、１から１０までの整数である。別の実施形態では、上記アルカリ金属は、リチウム、ナトリウム、又はカリウムである。
【００４９】
別の実施形態では、式（２）の化合物の幾つかの例は、以下の表２に列挙されている。
【００５０】
【表２】
2017031145.tif 000014
【００５１】
本発明の第３の態様は、本発明のカルボキシスルホナート化合物及び溶媒を含む電気めっき添加剤を提供する。別の実施形態では、上記電気めっき添加剤中の上記カルボキシスルホナート化合物の重量パーセントは、２７±３℃の温度にてその全重量に基づき、０．０１〜５０重量パーセントである。別の実施形態では、上記溶媒は水である。
【００５２】
別の実施形態では、本化合物は、本発明の上記電気めっき添加剤として配合し、その後電気めっきプロセスに使用することができる。又は本化合物は、電気めっきプロセスに必要な電気めっき溶液に、他の必要成分と共に添加することができる。上記他の成分は、限定するものではないが、主塩（電気めっきの種類に依存する）、助剤、拡散剤、又はそれらの組み合わせを含む、電気めっき溶液に必要な成分である。好ましい実施形態では、本化合物又は本電気めっき添加剤が配合されている電気めっき溶液は、フルオロ含有化合物を一切添加する必要はないであろう。
【００５３】
本発明の第４の態様では、本発明は、カルボキシスルホナート化合物の製造方法であって、上記カルボキシスルホナート化合物が、式（Ａ）の化合物であり、
【００５４】
【化１２】
2017031145.tif 000015
【００５５】
式中、Ｍ１が、水素又はアルカリ金属であり、Ｍ２が、水素、アルキル、又はアルカリ金属であり、Ｙが、独立して水素、アルキル、カルボキシル、カルボキシル塩、アルキルカルボキシル、又はアルキルカルボキシル塩であり、ｎが、１から１０までの整数であり、ｍが、１から１０までの整数であり、
上記方法が、式（Ｄ）の化合物を式（Ｅ）の化合物と反応させることを含み、上記式（Ｄ）の化合物が、
【００５６】
【化１３】
2017031145.tif 000016
【００５７】
の構造を含み、式中、Ｍ１が水素であり、ｎが、１から１０までの整数であり、
上記式（Ｅ）の化合物が、
【００５８】
【化１４】
2017031145.tif 000017
【００５９】
の構造を含み、Ｒ１が水素又はアルキルであり、Ｒ２が、水素、アルキル、アルケニル、アルキルアルケニル、アルケニルカルボキシル、アルケニルエステルであり、又はＲ２が、アルキルカルボキシルであり、上記カルボキシルが、上記Ｒ１と環を形成する製造方法を提供する。
【００６０】
別の実施形態では、上記式（Ｄ）の化合物は、以下の構造を有する３−メルカプト−１−プロパンスルホン酸ナトリウムである。
【００６１】
【化１５】
2017031145.tif 000018
【００６２】
別の実施形態では、上記式（Ｅ）の化合物は、無水マレイン酸、マレイン酸、マレイン酸ジアルキル、アクリル酸、又はメタクリル酸である。好ましい実施形態では、上記式（Ｅ）の化合物は、以下の構造を有する無水マレイン酸である。
【００６３】
【化１６】
2017031145.tif 000019
【００６４】
別の実施形態では、式（Ａ）の化合物のＭ２がアルカリ金属である場合、上記方法は、上記式（Ｄ）の化合物と上記式（Ｅ）の化合物との反応から得られる生成物を、アルカリ金属水酸化物と反応させることを更に含む。
【００６５】
別の実施形態では、式（Ａ）の化合物が式（１）であり、かつＭ２及びＭ３の少なくとも１つがアルカリ金属である場合、上記方法は、上記式（Ｄ）の化合物と上記式（Ｅ）の化合物との反応から得られる生成物を、アルカリ金属水酸化物と反応させることを更に含む。
【００６６】
別の実施形態では、上記方法は、上記式（Ｄ）の化合物と上記式（Ｅ）の化合物との反応から得られる生成物を陰イオン交換樹脂に適用して、上記式（Ａ）の化合物を含む溶出液を得る精製ステップを更に含む。上記陰イオン交換樹脂は、強塩基性陰イオン交換樹脂、弱塩基性陰イオン交換樹脂、又はそれらの組み合わせを含む。
【００６７】
別の実施形態では、上記方法は、上記溶出液をアルコール溶液中で結晶化させて、固体形態の上記式（Ａ）の化合物を得る結晶化ステップを更に含む。又は、上記結晶化ステップは、上記溶出液を０〜６０℃の温度に静置することにより実施される。
【００６８】
以下の特定の例では、本化合物の特定の調製例、及び電気めっき用の電気めっき溶液へのその特定の配合が記載される。以下の例の内容は例示であり、本発明の特許請求の範囲を限定するために使用されないものとする。当業者であれば、本明細書の開示及び当技術分野の一般知識に基づき、改変及び変更をなすことができるが、それらは依然として本発明の範囲内にあるものとする。
【００６９】
実験１：本発明の化合物の調製
本発明の式（１）の化合物の特定の例を、この実験で調製した。まず、３−メルカプト−１−プロパンスルホナート（２９４．０５ｇ）を、反応器に投入し、次に水（６００ｇ）を導入して、それを完全に溶解した。その後、反応器の温度を５０℃に上昇させ、無水マレイン酸（１４７．０９ｇ）を、撹拌しながら種々のバッチに添加した。その後、反応器の温度を、５０〜６０℃に維持し、内部の内容物を１時間撹拌し続けて、反応混合物を得た。その後、反応混合物を陰イオン交換樹脂カラム（三菱化学株式会社、ダイヤイオン  ＵＢＡ１２０Ｐ）に通し、０．２２μｍフィルタでろ過して、溶出液を得た。その後、溶出液を減圧下でろ過することにより濃縮し、メタノールで結晶化して結晶を得た。その後、結晶を６０℃で１時間加熱した。吸引ろ過して乾燥させた後、１９０ｇの生成物を得た。この実験の収率は６４．６％である。
【００７０】
前述の実験の生成物を、ＮＭＲ  Ｈ１スペクトル及びＩＲスペクトルで分析した（溶媒としてＤ２Ｏを使用し、室温で実施した）。結果は、図１及び図２に示した。スペクトル分析によると、この実験で合成された化合物は、以下の構造を有する。
【００７１】
【化１７】
2017031145.tif 000020
【００７２】
最後に、試料１化合物を、水に溶解し、それぞれ１０、２０、及び５０重量％の電気めっき添加剤として配合した。
実験２：本発明の化合物の調製
本発明の式（１）の化合物の特定の例を、この実験で調製した。まず、３−メルカプト−１−プロパンスルホナート（１６９．３ｇ）を、反応器に投入し、次に水（４７５ｇ）を導入して、それを完全に溶解した。その後、反応器の温度を５０℃に上昇させ、無水マレイン酸（１４７．０９ｇ）を、撹拌しながら種々のバッチに添加した。その後、反応器の温度を、５０〜６０℃に維持し、内部の内容物を１時間撹拌し続けて、反応混合物を得た。その後、反応混合物を氷浴させながら、ＮａＯＨ（４５重量％）を、反応混合物のｐＨ値が６．４に達するまで添加した。その後、反応混合物を陰イオン交換樹脂カラム（三菱化学株式会社、ダイヤイオン  ＵＢＡ１２０Ｐ）に通し、０．２２μｍフィルタでろ過して、溶出液を得た。その後、溶出液を減圧下でろ過することにより濃縮し、メタノールで結晶化して結晶を得た。その後、結晶を６０℃で１時間加熱した。吸引ろ過して乾燥させた後、２２０ｇの生成物を得た。この実験の収率は６５．１％である。
【００７３】
前述の実験の生成物を、ＮＭＲ  Ｈ１スペクトル及びＩＲスペクトルで分析した（溶媒としてＤ２Ｏを使用し、室温で実施した）。結果は、図３及び図４に示した。スペクトル分析によると、この実験で合成された化合物は、以下の構造を有する。
【００７４】
【化１８】
2017031145.tif 000021
【００７５】
最後に、試料４化合物を、水に溶解し、それぞれ０．０５、１、及び１０重量％の電気めっき添加剤として配合した。
実験３：電気めっきにおける本化合物の効果の試験−Ｉ
この実験では、上記の実験１で合成した試料１化合物を使用することにより電気めっきを実施し、その効果を試験した。この実験の電気めっき溶液は、以下のものを含んでいた：２２０ｇ／ＬのＣｕＳＯ４・５Ｈ２Ｏ、３８．５ｍＬのＨ２ＳＯ４、０．１ｇ／Ｌの上記の実験１で合成した化合物（つまり、試料１、ＭＡＰＳと呼ぶ）又は３−メルカプト−１−プロパンスルホナート（ＭＰＳ、対照群）、０．１６ｇ／ＬのＮａＣｌ、０．０６ｇ／ＬのＰＥＧ（ＭＷ＝６０００）、及び残部は水。この実験では、電気めっき溶液を調合するために、実験１の試料１化合物を使用した。また、当業者であれば、得られた電気めっき溶液が、０．１ｇ／Ｌの試料１化合物を含有し、それが、この実験で必要とされる電気めっき溶液となる限り、電気めっき溶液を調合するために、実験１で製作した電気めっき添加剤を使用することができる。
【００７６】
２５０ｍＬの上記電気めっき溶液を、それぞれハルセルに導入した。５重量％の脱脂剤で前処理した真鍮ストリップを、カソードとして使用した。電気めっきは、２Ａの電流で２分間、室温で実施した。その後、ストリップを純水で洗浄し、５重量％の硫酸溶液に浸漬した。その後ストリップを、純水で再び洗浄してから乾燥させた。ストリップの光沢を、光沢試験メータで測定した。結果を図５に示した。本電気めっき添加剤（ＭＡＰＳ）を有する電気めっき溶液で電気めっきしたストリップは、より良好な光沢を有することが示された。
【００７７】
実験４：電気めっきにおける本化合物の効果の試験−ＩＩ
この実験は、種々の量の本化合物が添加された電気めっき溶液の電気メッキ効果を試験するため実施した。この実験で使用した電気めっき溶液の配合を、以下の表３に列挙した。２５０ｍＬの上記電気めっき溶液を、それぞれハルセルに導入した。５重量％の脱脂剤で前処理した真鍮ストリップを、カソードとして使用した。電気めっきは、２Ａの電流で２分間、室温で実施した。その後、ストリップを純水で洗浄し、５重量％の硫酸溶液に浸漬した。その後ストリップを、純水で再び洗浄してから乾燥させた。ストリップを走査して、カソードサイクリックボルタンメトリー（ＣＣＶ）を測定した。データを以下の表４に記録した。ストリップの光沢を、光沢試験メータで測定した。結果を、以下の表５及び図６に示した。
【００７８】
この実験では、電気めっき溶液を配合するために、上記の実験１で合成した試料１化合物を使用した。また、当業者であれば、得られた電気めっき溶液が、０．１ｇ／Ｌの試料１化合物を含有し、それが、この実験で必要とされる電気めっき溶液となる限り、電気めっき溶液を調合するために、実験１で製作した電気めっき添加剤を使用することができる。
【００７９】
【表３】
2017031145.tif 000022
【００８０】
【表４】
2017031145.tif 000023
【００８１】
【表５】
2017031145.tif 000024
【００８２】
表４に示されているデータにより、本ＭＡＰＳ化合物が、電気めっき手順にネガティブな影響を及ぼさないであろうことが確認された。その他に、表５及び図６に示されているデータから、本ＭＡＰＳ化合物が、高電流密度でも弱電流密度でも、より良好な光沢を提供することができたことが認められた。
【図１】
2017031145.tif 000029
【図２】
2017031145.tif 000030
【図３】
2017031145.tif 000031
【図４】
2017031145.tif 000032
【図５】
2017031145.tif 000033
【図６】
2017031145.tif 000034